(57)【特許請求の範囲】
【請求項１】
観察側に設けられた透明支持体が、５〜４５ｍ2／ｇの比表面積、０．００１〜０．１ｍｌ／ｇの細孔容積及び０．１〜５．０μｍの平均粒子径を有し、鋭角の突起を少なくとも一個有する多面体の一次粒子のシリカを０．００１〜０．５重量％含有するポリエチレン−２，６−ナフタレートフィルムからなることを特徴とするモノシート型インスタント写真フィルム。
【請求項２】
ポリエチレン−２，６−ナフタレートフィルムが、二軸延伸フィルムである請求項１に記載のモノシート型インスタント写真フィルム。
【請求項３】
シリカが破砕型シリカである請求項１に記載のモノシート型インスタント写真フィルム。
【請求項４】
ポリエチレン−２，６−ナフタレートフィルムの厚さが５０〜１００μｍである請求項１乃至３のうちのいずれかの項に記載のモノシート型インスタント写真フィルム。
【発明の詳細な説明】
【０００１】
【産業上の利用分野】
本発明は、モノシート型インスタント写真フィルムに関する。
【０００２】
【従来の技術】
インスタントカメラに使用される写真フィルムは、通常の写真フィルムに比べて大変高価であるが、現像・プリントのための費用が不要であり、また撮影後直ちに結果を見ることができるとの利点がある。このため、最近ではその需要が拡大しつつある。
インスタントカメラに使用される写真フィルムは、現在、主にピールアパート型とモノシート型が使用されている。モノシート型写真フィルムは、ポジ層（色像受容要素）とネガ層（色像供与要素）とが一体となった構造を有し、ピールアパート型のように撮影後ポジ層のシートを剥す必要がないとの利点を有する。
【０００３】
モノシート型写真フィルムは、上側に透明なポジ受像層（色像受容要素＋中和要素、表面に透明支持体を有する）とネガフィルム（色像供与要素及び遮光性支持体）が重ねられ、そして両者の間に撮影後に処理剤が注入可能なようにされた構造を有するタイプ、あるいは受像部（色像受容要素、表面に透明支持体を有する）、画像形成部（色像供与要素及び遮光性層）およびカバーシート部（中和要素）からなり画像形成部とカバーシート部の間に撮影後に処理剤が注入可能なようにされた構造を有するタイプに、大別される。そして、これらのフィルムを用いて撮影し、カラープリントを得た場合、受像層（部）表面の透明支持体を通して写真を見ることになる。
【０００４】
このため、できるだけ長く鮮明な写真を見ることができるようにするため、すなわち写真が太陽光等の光に曝された場合に紫外線が写真画像が形成された受像部にできるだけ到達しないように、上記透明支持体は、紫外線等を遮断する働きを有するように処理されている。このような透明支持体としては、従来からポリエチレンテレフタレート（ＰＥＴ）上に紫外線吸収剤を含む層が形成されたフィルムが用いられている。
ポリエチレンテレフタレートフィルムは、寸法安定性、機械的強度、透明性等の特性に優れていることから、特に、写真用支持体、磁気記録媒体の支持体として使用されている。しかしながら、ポリエチレンテレフタレートフィルムは紫外線をほとんど遮断できないため、上記のように別途紫外線吸収剤を含む層を形成する必要があり、生産性に優れたものとは言えない。
【０００５】
【発明が解決しようとする課題】
本発明の目的は、生産性に優れたモノシート型インスタント写真フィルムを提供することにある。
【０００６】
【課題を解決するための手段】
本発明は、観察側に設けられた透明支持体が、５〜４５ｍ2／ｇの比表面積、０．００１〜０．１ｍｌ／ｇの細孔容積及び０．１〜５．０μｍの平均粒子径を有し、鋭角の突起を少なくとも一個有する多面体の一次粒子のシリカを０．００１〜０．５重量％含有するポリエチレン−２，６−ナフタレートフィルムからなることを特徴とするモノシート型インスタント写真フィルムにある。
【０００７】
上記本発明のモノシート型インスタント写真フィルムの好ましい態様は、下記のとおりである。
１）該透明支持体の少なくとも観察側に設けられている透明支持体がポリエチレン−２，６−ナフタレートフィルムである。
２）ポリエチレン−２，６−ナフタレートフィルムが、二軸延伸フィルムである。
３）ポリエチレン−２，６−ナフタレートフィルムが、５〜４５ｍ2 ／ｇの比表面積、０．００１〜０．１ｍｌ／ｇの細孔容積及び０．１〜５．０μｍの平均粒子径を有し、かつそれぞれが多面体であって鋭角の突起を少なくとも一個有する一次粒子のシリカを、該ポリマーの重量に対して０．００１〜０．５重量％の割合で含有している。
４）ポリエチレン−２，６−ナフタレートフィルムが、破砕型シリカ（好ましくは天然石英の粉砕物）を含む。
５）ポリエチレン−２，６−ナフタレートフィルムの厚さが、２０〜３００μｍ（好ましくは５０〜１００μｍ）である。
６）モノシート型インスタント写真フィルムが、遮光性支持体、色像供与要素、処理液要素、色像受容要素、中和要素及び透明支持体からなる。
７）モノシート型インスタント写真フィルムが、透明支持体、色像受容要素、遮光性層、色像供与要素、処理液要素、中和要素及び透明支持体からなる。
【０００８】
本発明のモノシート型インスタント写真フィルムは、遮光性支持体または遮光性層、透明支持体、色像供与要素、色像受容要素、中和要素及び処理液要素からなる基本構成を有する。
上記モノシート型インスタント写真フィルムの代表的構成例を図１に示す。
図１において、遮光性支持体１５上に、シアン色素現像薬層９、赤感・ネガ乳剤層８、スペーサー層７、マゼンタ色素現像薬層６、緑感・ネガ乳剤層５、スペーサー層４、イエロー色素現像薬層３、青感・ネガ乳剤層２及び保護層１がこの順で形成されている。上記シアン色素現像薬層９〜保護層１が色像供与要素Ｄ1 を構成している。また透明支持体１４上に、ポリマー酸層１３、中和タイミング層１２及び受像層１０が順に設けられ、この積層体と、遮光性支持体１５と色像供与要素Ｄ1 の積層体と、受像層１０と保護層１とが対向するように重ねられ、処理液１６が注入される空隙１１を形成して貼り付けられている。処理液１６は処理液要素Ｆ1 であり、受像層１０は、色像受容要素Ｒ1 を形成し、そして中和タイミング層１２及びポリマー酸層１３が中和要素Ｎ1 を形成している。現像後は、空隙１１は侵入した処理液が反射層を形成する。
【０００９】
上記写真フィルムに撮影した後は、フィルムはカメラのガイドローラを通って外に送り出される。この時、処理液が封入されたパックはローラーで潰されて、処理液が空隙１１内に注入される。処理液はアルカリ、白色の酸化チタン及び遮光用色素を含み、空隙に注入されることにより色像供与要素（ネガ）Ｄ1 が光に曝されないように保護する。処理液が侵入した色像供与要素（ネガ）Ｄ1 では、色素現像薬が拡散して現像が進行し、カラーポジ成分に相当する色素現像薬は受像層１０に到達して染着される。この間、受像層中の酸ポリマーが中和タイミング層を通してゆっくりと処理液層中に拡散して、遮光用色素を脱色するため徐々にカラー画像が鮮明となる。このようにしてカラー画像が形成される。
【００１０】
このようにしてカラー画像が形成された写真フィルムは、上記透明支持体１４側から、即ち透明支持体１４を通して観察される。従って、この透明支持体側から紫外線等の外の光が入り込むため、透明支持体に紫外線吸収能がないと受像層に形成されたカラー画像が徐々に劣化する。
本発明では、上記透明支持体に、ポリエチレン−２，６−ナフタレートフィルムを用いる。ポリエチレン−２，６−ナフタレートは、それ自体が紫外線をかなり吸収するので、従来行なわれていた紫外線吸収剤を含む層をフィルム上に形成しなくても、紫外線を遮断することができ、上記カラー画像を劣化させることがほとんどない。
【００１１】
ポリエチレン−２，６−ナフタレートフィルム（ＰＥＮフィルム；厚さ８μｍ）と、従来から透明支持体として使用されているポリエチレンテレフタレート（ＰＥＴフィルム；厚さ８μｍ）の紫外線領域における透過率を図２に示す。
図２から明らかなように、ＰＥＴフィルムは３１０ｍμ付近より長波長の紫外線から８０％程度透過しているが、ＰＥＮフィルムは３８０ｍμ付近より長波長の紫外線から８０％程度透過している。即ち、ＰＥＮフィルムは３８０ｍμ付近以下の短波長の紫外線は完全に遮断しており、紫外線吸収機能の大きいことを示している。通常ＰＥＴ上に形成される紫外線吸収剤層に使用される紫外線吸収剤も、上記ＰＥＮフィルムとほぼ近いＵＶスペクトルを示すが、４００ｍμ付近に少し吸収があるため、透過した光が黄色味を帯びるとの問題がある。ＰＥＮフィルムの場合は、４００ｍμ付近に吸収はほとんどなく、透過した光が黄色味を帯びることがほとんどないのでＰＥＴフィルムの方が、上記透明支持体として優れている。また、紫外線吸収剤層が設けられたＰＥＴフィルムは、紫外線吸収剤層の形成が必要であるが、紫外線吸収剤層は長期保存中に剥離する恐れがあるとの不利がある。
【００１２】
上記モノシート型インスタント写真フィルムの別の代表的構成例を図３に示す。
図３において、透明支持体３５上に、受像層３０及び透水性の光反射層３１がこの順で設けられている。受像層３０及び光反射層３１が色像受容要素Ｒ3 を形成している。光反射層３１には、さらに透水性の遮光層２０が設けられ、そしてこの遮光層２０上に、シアン色素レリーサー層２９、赤感・反転乳剤層２８、混色防止層２７、マゼンタ色素レリーサー層２６、緑感・反転乳剤層２５、混色防止層２４、イエロー色素レリーサ層２３、青感・反転乳剤層２２及び紫外線吸収剤を含有した保護層２１がこの順で形成されている。上記シアン色素現像薬層２９〜保護層２１が色像供与要素Ｄ3 を構成している。また透明支持体３４上には、ポリマー酸層３３、現像抑制剤及びプレカーサーを含有するタイミング層（２）３２−２及びタイミング層（１）が設けられ、この積層体と上記色像供与要素Ｄ3 及び遮光層２０等を有する透明支持体３５が、保護層２１とタイミング層（１）３２−１が対向するように重ねられ、処理液３６が注入される境界を形成するように貼り付けられている。処理液３６は処理液要素Ｆ3 であり、そしてタイミング層（１）３２−１、（２）３２−２及びポリマー酸層３３が中和要素Ｎ3 を形成している。
【００１３】
上記写真フィルムに撮影した後は、フィルムはカメラのガイドローラを通って外に送り出される。この時、パック内の活性化処理液が、色像供与要素Ｄ3 の保護層２１と中和要素Ｎ3 のタイミング層（１）３２−１との境界に押し出されて薄層を形成する。処理液中の現像剤は、乳剤層中に拡散して現像が行なわれる。処理液中には核形成剤が含まれていて、感光しなかったハロゲン化銀粒子の表面にカブリ核を形成し、これらの粒子は現像されるが、感光したハロゲン化銀粒子に作用した核形成剤の効果はすべて、粒子内の内部潜像核を強化するのみで表面核は形成されず、現像は行なわれない。
未感光のハロゲン化銀を現像した現像主薬は酸化物となって、各乳剤層下部の色素レリーサー層に拡散して、層中のダイレリーサーを酸化してダイレリーサーを不拡散性にしているバラスト化合物をアルカリ剤の助けを借りて切断し、拡散性の色素部分が遊離される。拡散したポジ成分に当たるＹ，Ｍ，Ｃの色素は受像層に達すると共に中和要素Ｎ3 のタイミング層を通過してきたポリマー酸層の酸剤によってアルカリが中和され、色素は拡散できなくなって受像層に固定され、カラープリント画像が形成される。
【００１４】
上記のようにしてカラー画像が形成された写真フィルムは、上記透明支持体３５側から、即ち透明支持体３５を通して観察される。従って、この透明支持体側から紫外線等の外の光が入り込むため、透明支持体に紫外線吸収能がないと受像層に形成されたカラー画像が徐々に劣化する。透明支持体３４も紫外線吸収能があっても良い。
本発明では、前述したように、上記透明支持体に、ポリエチレン−２，６−ナフタレートフィルムを用いる。
【００１５】
本発明で使用されるポリエチレン−２，６−ナフタレートは、主たる構成モノマーがエチレン−２，６−ナフタレートからなるポリマーである。この場合他の成分による構成単位を１０モル％以下の範囲で共重合により含んでいても良い。共重合単位となりうる二官能性カルボン酸成分としては、例えば、イソフタル酸、テレフタル酸、５−ナトリウムスルホイソフタル酸などの芳香族ジカルボン酸、１、４−シクロヘキサンジカルボン酸、アジピン酸、セバシン酸などの脂肪族ジカルボン酸とそれらのアルキルエステル、そしてトリメリット酸、ピロメリット酸などの多官能性カルボン酸またはそれらのアルキルエステルなどを挙げることができる。
一方、エチレングリコール以外の同様に共重合単位となりうるグリコール成分としては、ジエチレングリコール、ブタンジオール、分子量１５０〜２００００のポリアルキレングリコール１、４−シクロヘキサンジメタノール及びビスフェノールＡのエチレンオキサイド付加物などを挙げることができる。
【００１６】
また、ポリエチレン−２，６−ナフタレートの製造時に使用するエステル化反応触媒、エステル交換反応触媒、重縮合反応触媒は従来から知られているチタン化合物、マンガン化合物、亜鉛化合物、アンチモン化合物、マグネシウム化合物、カルシウム化合物、ゲルマニウム化合物などを適宜使用することができる。触媒の添加量は、ポリエステルに対して５０〜５００ｐｐｍが一般的であり、１００〜２００ｐｐｍが好ましい。また、目的に応じてそのほかの金属化合物や含窒素塩基性化合物、酸化防止剤、帯電防止剤、紫外線吸収剤、蛍光増白剤、染料などを使用してもよい。また、ポリエステルの製造方法は、従来から知られている通常の方法で行うことができる。すなわち、回分式、反回分式、連続式のいずれでもよく、またエステル交換反応法でも直接エステル化反応法でもよい。
【００１７】
本発明のポリエチレン−２，６−ナフタレートフィルムは、二軸方向に配向されたフィルムであることが好ましい。
フィルムの製造方法としては公知の方法を用いることができる。例えば、ポリエチレン−２，６−ナフタレートをあらかじめ乾燥させ２７５℃〜３５０℃（好ましくは２８０〜３２０℃）でシート状に溶融押し出した後、４５〜１１０℃で冷却固化して無定型シートを作製する。次いで、８０℃〜１９０℃の温度にて縦方向（長尺方向）に、次いで横方向（幅方向）に、それぞれ２〜５倍に延伸した後、１６５〜２９０℃（好ましくは１６５〜２７０℃）で熱処理することによって、二軸延伸ポリエチレン−２、６−ナフタレートフィルムを得ることができる。さらに、得られたフィルムに、ポリエチレン−２、６−ナフタレートのガラス転移温度以下の温度でアニール処理を施してもよい。
フィルムの厚さは２０〜３００μｍが一般的で、３０〜２００μｍが好ましく、特に５０〜１００μｍが好ましい。
【００１８】
本発明のポリエチレン−２，６−ナフタレートフィルムは、滑り性付与剤として、タルク、シリカ、酸化アルミニウム、炭酸カルシウム、カーボンなどの無機化合物や、架橋されたアクリル樹脂、ベンゾグアナミン樹脂等の架橋高分子などの有機化合物の微粒子を含むことが好ましい。
これらの中で、シリカが好ましく、更に破砕型シリカが好ましく、特に天然石英の破砕物が好ましい。
また、表面の滑り性付与剤として、５〜４５ｍ2 ／ｇの比表面積、０．００１〜０．１ｍｌ／ｇの細孔容積及び０．１〜５．０μｍの平均粒子径を有し、かつそれぞれが多面体であって鋭角の突起を少なくとも一個有する一次粒子のシリカが好ましい。このような微粒子は、ポリマーの重量に対して０．００１〜０．５重量％の割合で含有していることが好ましい。
【００１９】
本発明においては、上記鋭角の突起を有する特定の一次粒子のシリカの比表面積は、５〜４５ｍ2 ／ｇであり、特に１０〜３０ｍ2 ／ｇが好ましい。比表面積が、４５ｍ2 ／ｇを超えるシリカはシリカ粒子が互いに凝集して、二次粒子やそれ以上の高次の粗大粒子を形成し易いため、得られるフィルムの滑り性が低下する。一方、比表面積が５ｍ2 ／ｇ未満のシリカはポリマーとの親和性が低くなるため二軸延伸した際等に生じるボイドが大きくなり、フィルムの透明性が低下する。
さらに、上記鋭角の突起を有する特定の一次粒子のシリカは細孔容積は、０．００１〜０．１ｍｌ／ｇであり、０．０１〜０．０６ｍｌ／ｇの範囲が好ましい。細孔容積が０．１ｍｌ／ｇを超えるシリカはシリカ粒子が互いに凝集して、二次粒子やそれ以上の高次の粗大粒子を形成し易いため、得られるフィルムの滑り性が低下する。また、品質が安定しない場合がある。一方、細孔容積が０．００１ｍｌ／ｇ未満のシリカはポリマーとの親和性が低くなるため二軸延伸した際に生じるボイドが大きくなり、フィルムの透明性が低下する。このため、モノシート型インスタント写真フィルムの透明支持体として用いた時、表面の透明感が低下する。
【００２０】
さらにまた、上記鋭角の突起を有する特定の一次粒子のシリカの平均粒子径は０．１〜５．０μｍであり、０．１〜４．０μｍが好ましく、さらに０．１〜３．０μｍが好ましい。平均粒子径が０．１μｍ未満のシリカは、滑り性の付与効果が小さいため、このようなシリカを含有したフィルムは滑り性が充分でない。また平均粒子径が５．０μｍを超えるシリカは滑り性付与の観点からはその効果が大きいが、このような粒子径の大きな粒子を使用すると二軸延伸フィルムでは粒子の周囲に大きなボイドが生じやすくなり、モノシート型インスタント写真フィルムの透明支持体として用いた時写真画像の欠陥となる。また、このような粒子径の大きいシリカが凝集してフィルム中に存在した場合にも、重大な欠陥となる。
【００２１】
上記一次粒子のシリカは、一般に、天然石英を鋭角の突起を有するような条件で破砕、粉砕することにより得られる。さらに、一次粒子のシリカは、天然石英の粉砕物で、角取り処理がなされていないものが好ましい。角取り処理をすると鋭角の突起が減少する。上記粉砕された石英を、分級により上記特定の粒子のものを選別して得る。
一次粒子のシリカは、天然石英の中でも高純度石英を原料として得られたものが好ましい。従って、得られるシリカの二酸化珪素の純度も高純度のものが好ましく、９９．５％（重量）以上が好ましく、そして特に９９．８％（重量）以上が好ましい。
また、上記一次粒子のシリカは粒子の分散性やポリエチレン−２，６−ナフタレートへの親和性を改良するためにカップリング剤処理やグラフト処理といった表面改質処理がなされていてもよい。また、さらに分級などによって粒径分布が狭められたシリカも好ましく使用できる。
【００２２】
上記特性を有するシリカは、例えばポリエチレン−２，６−ナフタレートを溶融押し出し時に直接添加することもできるが、凝集粗粒子のない平面性のよい、かつヘイズの少ないフィルムを得るためにはポリエチレン−２，６−ナフタレートの製造工程中、特に重縮合反応を開始するまでの段階で配合添加することが好ましい。その際、シリカをポリエチレン−２，６−ナフタレートに対し０．００１〜０．１重量％の添加量で添加し、得られたポリエチレン−２，６−ナフタレートをそのまま前記のようにフィルムに成形してもよいし、あるいは０．１〜２０重量％（好ましくは０．１〜５重量％）の添加量のポリエチレン−２，６−ナフタレートを製造し、このポリエチレン−２，６−ナフタレート組成物と、シリカを含有しないポリエチレン−２，６−ナフタレートを混合してフィルムとするいわゆるマスターバッチ形式を採用して成形してもよい。
いずれの方法においてもシリカをポリエチレン−２，６−ナフタレートの製造工程内に添加する際には、あらかじめエチレングリコールにシリカを充分分散させて、均一なスラリー状態にして添加することが好ましい。
【００２３】
【実施例】
以下、実施例にて本発明をさらに具体的に説明するが、本発明はこれによって限定されるものではない。
なお、実施例中の「部」とは重量部を意味するものとする。
【００２４】
［製造例１］
（ポリエチレン−２，６−ナフタレートの製造）
攪拌機、熱媒体ジャケット及び精留塔を備えたエステル化反応槽に２，６−ナフタレンジカルボン酸ジメチル１００部とエチレングリコール５８．４部、酢酸マンガン四水和物０．０３部および三酸化アンチモン０．０２５部を投入した後、攪拌しながら内容物を２００℃まで加熱した。反応によって生成するメタノールを精留塔から除去しつつ系内温度を１時間に２０℃の割合で上昇させて２５０℃にした。メタノールの副生が終了したことを確認した後、反応生成物を、攪拌機としてダブルヘリカル翼、熱媒体ジャケット及び真空ポンプを備えた重縮合槽に移し、リン酸０．０２１部をエチレングリコール０．５部に溶解させたものを添加した。添加完了後５分間攪拌し、次いで徐々に系内を０．１５トールに減圧し２８０℃〜３００℃で約２時間重縮合反応を行いポリエチレン−２，６−ナフタレートを得た。
【００２５】
［製造例２］
（シリカ含有ポリエチレン−２，６−ナフタレートの製造）
攪拌機、熱媒体ジャケット及び精留塔を備えたエステル化反応槽に２，６−ナフタレンジカルボン酸ジメチル１００部とエチレングリコール５８．４部、酢酸マンガン四水和物０．０３部および三酸化アンチモン０．０２５部を投入した後、攪拌しながら内容物を２００℃まで加熱した。反応によって生成するメタノールを精留塔から除去しつつ系内温度を１時間に２０℃の割合で上昇させて２５０℃にした。メタノールの副生が終了したことを確認した後、反応生成物を、攪拌機としてダブルヘリカル翼、熱媒体ジャケット及び真空ポンプを備えた重縮合槽に移し、鋭角の突起を有する一次粒子のシリカ（比表面積：１７ｍ2 ／ｇ、細孔容積：０．０３ｍｌ／ｇ、平均粒子径：０．５μｍ）１．２部を含む２０％エチレングリコールスラリーを添加し、さらにリン酸０．０２１部をエチレングリコール０．５部に溶解させたものを添加した。添加完了後１０分間攪拌し、次いで徐々に系内を減圧にし２８０℃〜３００℃で約２時間重縮合反応を行いシリカ含有ポリエチレン−２，６−ナフタレートを得た。
尚、鋭角の突起を有する一次粒子のシリカの突起の角度（シリカ粒子の投影図の内角の内最小のもの）は、電子顕微鏡の観察した結果、１０個の粒子が全て６０〜２５度の範囲にあった。
【００２６】
［実施例１］
製造例１で得られたポリエチレンテレフタレート９８部と、製造例２で得られたシリカ含有ポリエチレンテレフタレート２部とを、充分に混合し、１６０℃で８時間乾燥した後２９０℃で溶融押出を行ないシートを得た。得られたシートを１３５℃で縦方向に３．５倍延伸し、次いで１４５℃で横方向に４．１倍延伸した後、２５０℃で熱固定して、厚さ７５μｍの二軸延伸フィルムを作製した。
【００２７】
上記で得られたフィルムの３００〜５００ｍμの波長における透過率を測定したところ、３８０ｍμ付近以下の短波長の紫外線は完全に遮断しており、紫外線吸収機能の大きく、且つ４００ｎｍ付近の透過率が高く、透過光は黄色味を帯びないものであることが分かった。
このフィルムを前記図３に示したモノシート型インスタント写真フィルムの透明支持体３５に使用して、図３に示したモノシート型インスタント写真フィルムを作成した。
【００２８】
【発明の効果】
本発明のモノシート型インスタント写真フィルムは、表面の透明支持体（観察側）にポリエチレン−２，６−ナフタレートフィルムを使用している。ポリエチレン−２，６−ナフタレートは、それ自体に紫外線をかなり吸収するので、従来行なわれていた紫外線吸収剤を含む層をフィルム上に形成しなくても、紫外線を遮断することができ、撮影後に得られるカラー画像はほとんど劣化しない。従って、本発明のモノシート型インスタント写真フィルムは、従来のものに比較して生産性の高いフィルムであるということができる。
【図面の簡単な説明】
【図１】本発明のモノシート型インスタント写真フィルムの代表的構成例を示す。
【図２】ポリエチレン−２，６−ナフタレートフィルムとポリエチレンテレフタレートフィルムの紫外線領域における透過率曲線を示す。
【図３】本発明のモノシート型インスタント写真フィルムの別の代表的構成例を示す。
【符号の説明】
１、２１  保護層
２  青感・ネガ乳剤層
３  イエロー色素現像薬層
４、７  スペーサー層
５  緑感・ネガ乳剤層
６  マゼンタ色素現像薬層
８  赤感・ネガ乳剤層
９  シアン色素現像薬層
１０、３０  受像層
１１  空隙
１２  中和タイミング層
１３、３３  ポリマー酸層
１４、３４、３５  透明支持体
１５  遮光性支持体
１６  処理液
Ｄ1 、Ｄ3   色像供与要素
Ｒ1 、Ｒ3   色像受容要素
Ｎ1 、Ｎ3   中和要素
Ｆ1 、Ｆ3   処理液要素
３１  光反射層
２０  遮光層
２２  青感・反転乳剤層
２３  イエロー色素レリーサ層
２４  混色防止層
２５  緑感・反転乳剤層
２６  マゼンタ色素レリーサー層
２７  混色防止層
２８  赤感・反転乳剤層
２９  シアン色素レリーサー層
３１  光反射層
３２−１  タイミング層（１）
３２−２  タイミング層（２）
３６  処理液
【図１】
0003698373.tif 000002
【図２】
0003698373.tif 000003
【図３】
0003698373.tif 000004